СТАЛЬ
STEEL

Изобретение относится к области металлургии, в частности, к составам сталей, которые могут быть использованы в производстве оборудования пищевой, химической, нефтяной и газовой промьшшенности.
2
Известна стать, содержащая, мас.%: углерод 0,03-0,08; кремний 0,1-0,3; марганец 0,1-0,3; хром 11,0-14,5; никель 5,0-8,0; медь 1,0-2,5; железо остальное [1]. Предел прочности такой стали при растяжении составляет 92-95 кг/мм.
Задачей изобретения является повышение прочности стали.
Технический результат достигается тем, что сталь, содержащая углерод, кремний, марганец, хром, никель, медь, железо, дополнительно содержит цирконий, серебро, ванадий, при следующем соотношении компонентов, мас.%: углерод 0,03-0,08; кремний 0,2-0,3; марганец 0,2-0,3; хром 14,5-15,5, никель 7,0-8,0; медь 2,6-2,9; цирконий 0,1-0,2, серебро 0,001-0,002; ванадий 0,6-0,8;, железо остальное.
В таблице приведены составы стали.
Таблица
Компоненты
Содержание, мас.% в составах
1
2
3
Углерод
0,03
0,05
0,08
Кремний
0,3
0,25
0,2
Марганец
0,3
0,25
0,2
Хром
15,5
15,0
14,5
Никель
8,0
7,5
7,0
Медь
2,9
2,75
2,6
Цирконий
0,2,
0,15
0,1
Серебро
0,001
0,0015
0,002
Ванадий
0,8
0,7
0,6
Железо
остальное
остальное
остальное
Предел прочности при растяжении, кг/мм<sup>2</sup>
~100
~100
~100
В составе стали компоненты проявляют себя следующим образом. Хром и никель обеспечивают повышенную твердость и коррозионную стойкость стали. Ванадий упрочняет твердый раствор. Медь улучшает металлическою структуру сплава, увеличивает пластичность. Серебро придает структуре стали мелкозернистость. Цирконий благоприятно влияет на состояние границ зерен, упрочняя их.
Сталь может быть выплавлена в индукционных закрытых (вакуумных) печах Основной исходный материал для выплавки стали - стальной лом, специально приготовленная шихта. Сталь подлежит термической обработке по режиму, закалка при температуре 780-800°С в масло с последующим отпуском при температуре 160-220°С.
Источники информации
1. SU 865959, 1981.